상기 제조 한 Li 8 SiO 6 : 탄소 혼합물 을 10 mg 취하 여 8000 psi 압력 으로 프레스 를 하 여 펠릿 ( pellet ) 타입 의 전극 을 제조 하 였 다 . 이 전극 을 양극 으로 , 리튬 메탈 을 음극 으로 사용 , 유리 섬유 ( glass fiber ) 분리 막 을 사용 하 였 다 . 전해액 으로 는 1 M LiPF 6 EC : DMC ( 1 : 1 v / v ) 를 2 ml 사용 하 여 셀 을 제조 하 였 다 .